(57)【要約】      （修正有）【課題】皮革用、主に靴用に使用される、天然素材からなり柔軟性、防水性及び艶出し効果を与える皮革用クリーム及びその製造方法を提供する。【解決手段】  菜種油にくまざさの葉及び采配蘭の鱗茎を漬け込んむ第１工程漬け込みと、前記漬け込みが終わった菜種油に大豆油とひまわり油を６０：２０：５の割合で混合する第２工程混合と、前記３種類を混合した混合油及び木蝋を加熱する第３工程加熱と、前記混合油と前記木蝋とを８５〜９０％：１０〜１５％の割合で混合し、加熱する第４工程加熱撹拌と、前記木蝋混合油を７０℃まで自然冷却する第５工程冷却と、最後に冷蔵庫で２時間冷却して固化させる第６工程瓶詰め冷却からなる皮革用クリームの製造方法。【選択図】  なし【特許請求の範囲】
【請求項１】
くまざさの葉を１週間かつ采配蘭の鱗茎を２日間漬け込んだ菜種油６０％と、大豆油２０％と、ひまわり油５％と、木蝋１５％との含有成分とすることを特徴とする皮革用クリーム。
【請求項２】
菜種油にくまざさの葉を１週間漬け込んで安息香酸を抽出させ、さらに采配蘭の鱗茎を２日間漬け込んでマンナンを抽出させる第１工程漬け込みと、前記漬け込みが終わった菜種油に大豆油とひまわり油を６０：２０：５の割合で混合する第２工程混合と、前記３種類を混合した混合油を７０℃まで加熱する一方、木蝋も同様に７０℃まで加熱する第３工程加熱と、前記７０℃まで加熱した前記混合油と７０℃まで加熱した前記木蝋とを８５〜９０％：１０〜１５％の割合で混合し、混合した木蝋混合油を撹拌しながら１５０℃まで加熱する第４工程加熱撹拌と、前記木蝋混合油を撹拌しながら１５０℃まで加熱したら、木蝋混合油を７０℃まで自然冷却する第５工程冷却と、その後、７０℃まで冷却した木蝋混合油を瓶詰し、最後に冷蔵庫で２時間冷却して固化させる第６工程瓶詰め冷却からなることを特徴とする皮革用クリームの製造方法。
【発明の詳細な説明】
【技術分野】
【０００１】
本発明は、皮革用、主に靴用に使用される、天然素材からなり柔軟性、防水性及び艶出し効果を与える皮革用クリーム及びその製造方法に関する。
【背景技術】
【０００２】
従来、靴クリームとしては、ワックスとプロピレン付加物と親油性の非イオン性界面活性剤を溶解させ、これに有機溶剤を加えた後、アルカリ水を加えて乳化させ、更に添加剤を加えて乳化性ペーストクリームを製造することが知られている（特許文献１を参照）。  また、天然且つ純植物系の素材を使用した、有機溶剤を含有しない木質材用表面処理剤がある。
上記木質材用表面処理剤は、木材、合板又はこれらを用いて製作された床、壁、扉、家具ないし調度品等の表面処理剤である。
この公知技術は、天然植物性乾性油であるアマニ油と、天然植物性ワックスである木蝋並びにカルナウバワックス及びキャンデリラワックスの少なくとも一方からなっており、有機溶剤を含有していないので塗布処理作業者の健康に害を与えることはなく、次いで乾燥させると耐汚染性、耐水性、耐アルカリ性及び耐揮発油性を有する固体塗膜を形成ずる木質材用表面処理剤である（特許文献２を参照）。
【０００３】
【特許文献１】特開平９−４１３１５号公報
【特許文献２】特開２００１−１９２６２２号公報
【発明の開示】
【発明が解決しようとする課題】
【０００４】
本発明は、皮革用、主に靴用に使用される、天然素材からなり柔軟性、防水性及び艶出し効果を与える皮革用クリーム及びその製造方法を提供するものである。
【課題を解決するための手段】
【０００５】
本発明の皮革用クリームは、くまざさの葉を１週間かつ采配蘭の鱗茎を２日間漬け込んだ菜種油６０％と、大豆油２０％と、ひまわり油５％と、木蝋１５％とを含有成分とするものである。
本発明の皮革用クリームの製造方法は、菜種油にくまざさの葉を１週間漬け込んで安息香酸を抽出させ、さらに采配蘭の鱗茎を２日間漬け込んでマンナンを抽出させる第１工程漬け込みと、前記漬け込みが終わった菜種油に大豆油とひまわり油を６０：２０：５の割合で混合する第２工程混合と、前記３種類を混合した混合油を７０℃まで加熱する一方、木蝋も同様に７０℃まで加熱する第３工程加熱と、前記７０℃まで加熱した前記混合油と７０℃まで加熱した前記木蝋とを８５〜９０％：１０〜１５％の割合で混合し、混合した木蝋混合油を撹拌しながら１５０℃まで加熱する第４工程加熱撹拌と、前記木蝋混合油を撹拌しながら１５０℃まで加熱したら、木蝋混合油を７０℃まで自然冷却する第５工程冷却と、その後、７０℃まで冷却した木蝋混合油を瓶詰し、最後に冷蔵庫で２時間冷却して固化させる第６工程瓶詰め冷却からなるものである。
【発明の効果】
【０００６】
本発明の皮革用クリーム及びその製造方法によれば、開発した皮革用クリームは、１００％天然成分であるため皮肌の品質・機能低下を防ぎ、また有害な化学物質が原因とされるシックハウス問題・化学物質過敏症による健康被害の減少に役立つ効果がある。
【発明を実施するための最良の形態】
【０００７】
本発明の皮革用クリームにおいて、菜種油は、アブラナ科アブラナ属の植物の種子から採取した油であり、ヨウ素価は９４〜１０７である。
ヨウ素価は油脂１００ｇが吸収するヨウ素のグラム数であり、この値が大きい脂肪酸は不飽和脂肪酸を多く含み、不飽和度が高い、ヨウ素価１００以下を不乾性油、１００〜１３０を半乾性油、１３０以上を乾性油という。
皮革用クリームにはヨウ素価の高い油が適しており、他の油と比べると菜種油はヨウ素価が比較的高く、価格も安く、また油特有の匂いが少ないことから皮革用クリーム全体の６０％に使用する。
なお、菜種油の脂肪酸組成は、表１のとおりである。
【０００８】
【表１】
2006089508.tif 000002
大豆油は、大豆の種子から採取した油で、ヨウ素価は１２５〜１３５である。
大豆油のヨウ素価は菜種油より高く、価格も一番安く皮革用クリームには一番適しているが、油特有の匂いが若干強いため、皮革用クリーム全体の２０％に使用する。
なお、大豆油の脂肪酸組成は、表２のとおりである。
【０００９】
【表２】
2006089508.tif 000003
ひまわり油は、ひまわりの種子から採取した油であり、多くのリノール酸・天然ビタミンＥが含まれており、ヨウ素価は１１３〜１４６である。
ひまわり油は、ヨウ素価も高く天然ビタミンＥが多く含まれており、酸化防止剤としての効果があり、比較的価格が高いため、皮革用クリーム全体の５％に使用する。
なお、ひまわり油の脂肪酸組成は、表３のとおりである。
【００１０】
【表３】
2006089508.tif 000004
【００１１】
木蝋（もくろう）は、うるし科のはぜの木の中果皮から採取し、ヨウ素価は３〜５１であり、抗菌作用がある。
木蝋は、菜種油、大豆油、ひまわり油を混合した後に固化するために調合するものであって、季節によって分量を変えるため、皮革用クリーム全体の１０〜１５％に使用する。
なお、木蝋の脂肪酸組成は、表４のとおりである。
【００１２】
【表４】
2006089508.tif 000005
くまざさの葉には、多くの笹の種類にも含まれている安息香酸が含まれており、殺菌・防腐作用がある。
くまざさの葉は、混合する前の菜種油に１週間漬けておく。
安息香酸…Ｃ5Ｈ5ＣＯＯＨ  芳香族のカルボン酸中、最も簡単な化合物で、防腐剤、媒染剤、化粧品に用いる。
采配蘭（さいはいらん）の鱗茎（りんけい）には、粘液質やマンナンが含まれており、固化作用を強めるために使用する。
采配蘭の鱗茎は、採取した鱗茎を切断し、混合する前の菜種油に２日間漬けておく。
マンナン…マンノースを主な構成成分とする多糖の総称。
マンノース…Ｃ6Ｈ12Ｏ6  甘味と苦味のある白色結晶性物質。
【００１３】
次に、本発明の皮革用クリームの製造方法について、以下に説明する。
第１工程：最初に漬け込みを行う。
菜種油にくまざさの葉を１週間漬け込んで安息香酸を抽出させ、さらに采配蘭の鱗茎を２日間漬け込んでマンナンを抽出させる。
第２工程：混合を行う。
上記漬け込みが終わった菜種油に大豆油とひまわり油を６０：２０：５の割合で混合する。
第３工程：加熱を行う。
上記３種類を混合した混合油を７０℃まで加熱する一方、木蝋も同様に７０℃まで加熱する。
第４工程：加熱撹拌を行う。
上記７０℃まで加熱した前記混合油と７０℃まで加熱した前記木蝋とを８５〜９０％：１０〜１５％の割合で混合し、混合した木蝋混合油を撹拌しながら１５０℃まで加熱する。
第５工程：冷却する。
上記木蝋混合油を撹拌しながら１５０℃まで加熱したら、木蝋混合油を７０℃まで自然冷却する。
第６工程：瓶詰め冷却を行う。
その後、７０℃まで冷却した木蝋混合油を瓶詰し、最後に冷蔵庫で２時間冷却して固化させる。
【実施例】
【００１４】
菜種油１０ｋｇにくまざさの葉１５０ｇを１週間漬け込んで安息香酸を抽出させ、さらに采配蘭の鱗茎３００ｇを２日間漬け込んでマンナンを抽出させる。
上記漬け込みが終わった菜種油に大豆油とひまわり油を６０：２０：５の割合で混合する。
上記３種類を混合した混合油を７０℃まで加熱する一方、木蝋も同様に７０℃まで加熱する。
上記７０℃まで加熱した前記混合油と７０℃まで加熱した前記木蝋とを８５〜９０％：１０〜１５％の割合で混合し、混合した木蝋混合油を撹拌しながら１５０℃まで加熱する。
上記木蝋混合油を撹拌しながら１５０℃まで加熱したら、木蝋混合油を７０℃まで自然冷却する。
その後、７０℃まで冷却した木蝋混合油を瓶詰し、最後に冷蔵庫で２時間冷却して固化させる。